Brevet FR2316314A1 — publié le 19770128

La présente invention concerne de nouvelles compositions fluorescentes ainsi que des dispositifs d'afflchage fluorescent excités par des électrons lents, utilisant ces compositions et l'invention concerne plus particulierement de nouvelles compositions fluorescentes pouvant donner une émission de luminance élevée et de pureté de coloration élevée, sous excitation par des électrons lents, ainsi que des dispositifs d'affichage fluorescent excités par des électrons lents contenant en tant qu'écran fluorescent ces compositions fluorescentes. Actuellement, on utilise largement comme dispositifs d'affichage pour calculateurs de bureau et différents types d'instruments de mesure des dispositifs d'affichage fluorescent excités par des électrons lents (plus brièvement ci-après : dispositif dtaffichage fluorescent). On sait que les dispositifs fluorescents de ce type présentent en général une plaque anodique portant un écran fluorescent sur une face, et une cathode se trouvant en face dudit écran, ces deux éléments étant enfermés dans un tube sous vide, l'écran fluorescent placé sur l'anode étant excité par les électrons lents émis par la cathode, ce qui produit une émission de lumière de longueur d'onde définie. Les figures 1 et 2 représentent des structures typiques de tels dispositifs, et montrent en particulier un tube pour affichage du type diode et un tube pour affichage du type triode. Sur la figure 1 et la figure 2, une face d'une anode 11, constituée par exemple d'une plaque d'aluminium, porte un écran fluorescent 12. L'autre face de l'anode 11 est déposée sur une base 13 en céramique. Le tube d'affichage du type diode est muni d'une cathode se trouvant en face de l'écran 12, et l'émission se produit par excitation de l'écran 12 par les électrons lents provenant de la cathode 14. En particulier ie tube représenté sur la figure 2 présente de plus une électrode 15 formant grille; entre la cathode 14 et l'écran 12, pour contrôler les électrons lents provenant de la cathode 14, ou les faire diverger. De pit-sn lorsque la surface de l'écran L2 est importante, on peut encore placer deux ou plusieurs cathodes dans les tubes représentés sur la figure I ou 7, et il n'existe pas de limite particulière au nombre de cathodes pouvant être utilisées.L'anode 11 portant l'écran fluorescent 12, la base 13 en céramique et la cathode 14 (figure 1) ou l'anode ll portant l'écran 12, la base 13, la cathode 14 et la grille i5 (figure 2) sont enfermées dans un conteneur transparent 16, par exemple en verre, la pression intérieure étant maintenue à 10 -lO 9 IIIHg. Des luminophores (ou phosphores) du type oxyde de zinc activé au zinc (ZnO:Zn) sont connus et utilisés pour les dispositifs d'sffichage fluorescent émettant avec une luminance élevée sous excitation par des électrons lents, dans certaines conditions, en particulier sous une tension d'accélération inférieure à 100 V. Des phosphores de ce type peuvent être préparés par cuisson d'oxyde de zinc n0) seul en atmosphère réductrice, ou de ZnO contaminé par une faible quantité d'un certain composé du zinc autre que ZnO, par exemple sulfure de zinc (ZnS) ou analogues, dans l'air, et ces phosphores donnent lieu a une émission blanc-verdEtre, de luminance élevée, lors d'une excitation par dés électrons lents.Des dispositifs d'affichage fluorescent portant l'écran fluorescent en ZnO:Zn ont été commercialement utilisés comme dispositifs d'affichage, par exemple pour calculateurs électroniques de bureau et différents types d'instruments de mesure. Cependant, en dehors de ZnO:Zn, on ne connait pratiquement aucun phosphore pouvant émettre sous excitation par des électrons lents, et en conséquence des dispositifs fluorescents munis d'écrans fluorescents contenant des phosphores autres que ZnO:Zn sont rares. La coloration de l'émission de ZnO:Zn est blanc verdâtre, et en conséquence un dispositif d'affichage fluorescent utilisant ce phosphore donne une émission verte dont la pureté ne convient pas.En conséquence, la présente invention propose des compositions à émission verte et des dispositifs d'affichage fluorescent utilisant ces compositions, émettant de la lumière verte de haute pureté de coloration. De plus, l'invention propose également des compositions fluorescentes capables de donner des émissions de longueur d'onde particulières, autres que la lumière verte avec une luminance élevée l'invention concerne également les dispositifs d'affichage fluorescent utilisant ces compositions. Un objet de l'invention est de proposer de nouvelles compositions fluorescentes donnant des émissions de luminance élevée, de pureté de coloration élevée, sous excitation par des électrons lents, dans certaines conditions, e n particulier sous une tension d'accélération inférieure a 100 V, et ltinvention propose en particulier des compositions de ce type à emission verte, bleue, ou rouge, ainsi que les dispositifs d'affichage fluorescent utilisant ces compositions, et donnant les émissions précisées ci-dessus. D'autres caractéristiques et avantages de l'invention seront mieux compris à la lecture de la description qui va suivre. Les objets précités ci-dessus peuvent être atteints par des compositions fluorescentes contenant de l'oxyde d'indium (In2 O3) et un phosphore choisi parmi les phosphores suivants, dans un rapport en poids compris entre 1:9 et 9:1. Les phosphores sont choisis parmi le phosphore du type oxysulfure de lanthane activé au terbium, ou oxysulfure d'yttrium et de lanthane, activé au terbium [(La1-x, Yx)2O2S:Tb, avec O# 4 x [(Znl x Cdx)S:Cu, AI, avec O#x#0,1, phosphore du type sulfure de galliumrstrontium active 8 I'europium (SrGa2S4::Eu2+), phosphore du type gallate d'aluminium-yttrium activé au cérium [Y3(Al1-y, Cay),5O12: Ce, avec O#y#0,5], phosphore du type silicate de zinc activé au manganèse (Zn2SiO4:Mn), phosphore du type oxysulfure d'yttrium activé au.terbium (Y202S:Tb), phosphore du type sulfure de zinc activé à l'argent (ZnS:Ag), phosphore du type oxysulfure d'yttrium activé à l'europium (Y2O2S:Eu), phosphore du type oxyde d'yttrium activé à I 'europium (Y2O3:Eu) et phosphore du type vanadate d'yttrium activé à l'europium (YV04:Eu). De plus, quelques objets de l'invention peuvent étire atteints par des dispositifs d'affichage fluorescent présentant comme composant de l'écran fluorescent les compositions fluorescentes décrites ci-dessus. Sur les dessins annexés - la figure I et la figure 2 représentent des exemples typiques de dispositifs d'affichage fluorescent, respectivement un tube du type diode et un tube du type triode - les figures 3A A 3M illustrent la relation existent entre la luminance de l'émission et le rapport de mélange en po?s de l'In2O3 au phosphore contenu dans une composition fluorescente don l'invention, sous exitation par des électrons lents - les figures 4A à 4M sont des diagrammes représentant la relation existant entre la brillance de l'émission, pour chacune des compositions fluorescentes selon l'invention, et le phosphore seul contenu dans ces compositions, et la tension d'accélération appliquée, - les figures 5A à 5L représentent les spectres d'émission des compositions fluorescentes selon I'invention, et d'une composition de la technique antérieure ; et - la figure 6 représente un diagramme de chromaticité standard de la CIE (Commission Internationale de l'Eclairage) en fonction de la chromaticité de l'démission sous excitation par des électrons lents des compositions fluorescentes selon l'invention, et d'une composition connue. Toutes les compositions fluorescentes selon l'invention, contenant un certain composant capable de donner de la lumière verte, bleue ou rouge sous excitation par des électrons lents, sont caractérisées en ce qu'elles contiennent In2O3 en tant que composant essentiel. On peut utiliser comme In2O3 de l'In203 commercial de pureté compatible avec l'utilisation dans une réaction (plus brièvement ci-après : In203 réactif), sans aucun traitement de purification. Outre l'In203 réactif, on peut utiliser des oxydes dtindium obtenus par cuisson l'air, sous atmosphère neutre ou faiblement réductrice, de composés d'indium d'un type pouvant entre facilement transformé en oxyde d'indium à haute température, par exemple sulfate, nitrate, chlorure d'indium, etc. (plus brièvement ci-après : In203 de calcination ou In2O3 traité thermiquement). Des températures appropriées de calcination permettant dtobtenir l'In203 calciné se sont révélées être inférieures au point de fusion, 2000 C.On choisira de préférence des températures ne dépassant pas 15000 C, en raison des performances de l'appareillage de frittage. L'In203 de calcination est plus stable à la chaleur que l'In203 réactif. En conséquence, les compositions préparées à partir de l'In203 de calcination présentent une stabilité supérieure, en ce qui concerne l'émission lumineuse, par rapport aux compositions préparées à partir de I'In203 réactif. Les phosphores qui correspondent à l'autre composant des compositions fluorescentes selon l'invention, et qui comprennent le phosphore (1) de formule [(la1-x,Yx)2O2S:Tb], le phosphore (2) [(Znî, Cdx)S:Cu, All, le phosphore (3) (SrGa2S-4:Eu2+), le phosphore (4) [Y3(Al1-y, Cay) )5012-:Ce], le phosphore (5) (Zn2SiO4:Mn), le phosphore (6) (Y202S.-Tb), le phosphore (7) (ZnS:Ag), le phosphore (8) (Y2O2S:Eu), le phosphore (9) (Y203:Eu) et le phosphore (10) (YV04:Eu) peuvent en général être préparés par le procédé suivant. Le phosphore (1) peut entre préparé de la manière suivante on melange de l'oxyde de lanthane La203 et de l'oxyde d'yttrium Y203 dans le rapport molaire de l-x du premier pour x du second. Au mélange résultant, on ajoute la quantité appropriée d'oxyde de terbium Tb2O3, et on melange. En plus de l'oxyde de terres rares on ajoute 20 à 40 % en poids de soufre S et 20 a 40 X en poids de carbonate de sodium Na2C03. On calcine à l'air à une température comprise entre environ 1200 et 13000C durant environ 1 h a environ 5 h. La quantité préférée d'activateur correspondant soit z Cu soit Al, convenant pour le phosphore (I), est comprise entre 10-2 et 1,5 10-1 g, et mieux encore entre 5 10-2 et 10-2 g pour 1 g de l'hte (La1-x,yx)2O2S. Le mélange d'oxydes de terres rares consistant en Y203, La203 et Tb203 peut être produit simplement par mélange physique des ingrédients, mais on doit en général le préparer par dissolution de ses composants dans un acide minéral, pour améliorer la miscibilité. On ajoute une solution aqueuse d'acide oxalique, pour effectuer la coprécipitation des oxalates d'yttrium, de lanthane, et de terbium, puis l'on pyrolyse le mélange d'oxalatesobtenu. Le phosphore (2) peut être préparé de la maniere suivante du sulfure de zinc ZnS précipité par voie chimique et du sulfure de cadmium CdS précipité par voie chimique sont mélangés dans un rapport molaire de (l-x) du premier pour x du second (avec O #x#0,1). A ce mélange résultant de sulfures, on ajoute à la fois la quantité prédéterminée dtun composé de cuivre tel que le sulfate de cuivre CuSO4 > 5H20 ou analogues, et la quantité prédéterminée d'un composé d'aluminium tel que le sulfate d'aluminium A12(S04)3,18H20 ou analogues, et l'on mélange soigneusement.On calcine ensuite entre environ 900 et environ 12000 C, durant environ 1 h à environ 5 h, dans une atmosphère sulfurique, par exemple sulfure d'hydrogène, soufre ou analogues. La quantité préférée d'activateur correspondant soit a Cu soit å AI, convenant au phosphore (2) est comprise entre 10 5 et lO 3 g, et mieux encore entre 5 lO 5 et 5 10 4 g, pour 1 g de l'haute (Zn1-x, CdX)S. Lorsque la valeur x est supérieure d o,l, le phosphore (2) émet une lumière de longueur d'onde supérieure, du jaune au rouge, lorsque x augmente. En consquence, ces compositions ne conviennent pas pour l'émission verte. Le phosphore (3) peut être préparé par addition d'oxyde de gallium Ga203 de haute pureté a un composé de strontium pouvant être facilement transformé en le sulfure par chauffage dans un courant sulfurique, par exemple sulfate, carbonate ou chlorure de strontium, tous ces composés devant être de pureté élevée, en quantités équimolaires, avec addition supplémentaire, en tant qu'activateur, d'une quantité prédéterminée d'europium à l'état d'ions, sous forme de sulfate d'europium Eu2(S04)3) de nitrate d'europium Eu(N03)3 ou d'oxyde d'europium Eu2O3, après quoi lton mélange soigneusement, avant de calciner à une température comprise entre environ 700 et 1000 C, et mieux entre environ 800 et 900 C, durant environ 3 à environ 5 h dans un courant sulfurique tel que vapeur de soufre, sulfure d'hydrogène gazeux, sulfure de carbone ou analogues. La quantité préférée d'activateur (-Eu) convenant au phosphore (3) est comprise entre lO 4 atome-gramme et 5 10 atome-gramme, et mieux encore entre 5 10 -3 atome-gramme et 10 1 atome-gramme, par mole d'haute SrGa2S4. Le phosphore (4) peut être préparé de la manière suivante de l'oxyde d'yttrium Y203 ou un composé d'yttrium facilement transformable en Y203 a haute température, de l'oxyde d'aluminium A1203 ou un composé d'aluminium facilement transformable en A1203 à haute température sont mélangés avec du Go 203 ou un composé de gallium facilement transformable en Go 203 dans un rapport molaire de 5 moles d'un mélange d'oxyde, dont 1 mole est représentée par la formule (Al1-y,Gay )2O3,y moles de Ga2O3 étant mélangées avec (l-y) moles de A1203 avec 06y5 0,5, 5, pour 3 moles de Y203, et l'on ajoute encore la quantité prédéterminée d'ions cérium convenant au phosphore (4), sous forme d'oxyde de cérium Ce203 ou d'un composé de cérium facilement transformable en oxyde de cérium à haute température, et l'on mélange. Le mélange est calciné entre 1200 et 1700 C environ, et de préférence entre environ 1400 et environ 16000C, durant environ 1 h 9 environ 5 h a l'air ou dans une atmosphère faiblement réductrice. On préfère que la calcination decrite ci-dessus soit répétée au moins deux fois. La quantité préférée d'activateur (Ce) convenant au phosphore (4) est comprise entre 10-4 et 10-1 atome-gramme, et mieux encore entre 10 -3 et 5 13 2 atome-gramme) par mole de I'hôte Y3(All , Gay)5O12. Parmi les compositions correspondant au phosphore (4), celles dont la valeur y est supérieure a 0,5 ne conviennent pas pour les dispositifs d'affichage fluorescent selon l'invention, car la luminance diminue lorsque y augmente. Le phosphore (5) peut être préparé par mélange d'oxyde de zinc ZnO ou d'un composé de zinc facilement transformable en ZnO, a haute température, avec du dioxyde de silicium SiO2 ou un composé de silicium facilement transformable en SiO2 a haute température, dans le rapport molaire de 2 moles de ZnO pour 1 mole de SiO2 ; on mélange encore le mélange résultant avec la quantité prédéterminée d'ions manganèse, qui sert d'activateur pour le phosphore (3), sous forme d'oxyde de manganèse MnO ou d'un composé de manganèse facilement transformable en MnO ; on effectue ensuite une calcination a l'air entre environ 1000 et environ 14000 C, et mieux encore entre environ 1200 et 1300 C, durant environ I h à environ 5 h.Cette calcination doit être répétée au moins deux fois. La quantité préférée d'activateur (Mn) convenant au phosphore (5) est comprise entre 10 4 et 10-1 atome- gramme, et mieux encore entre 10 -3 et 5 10 -2 atome-gramme par mole de l'hotte Zn2SiO4. Le phosphore (6) peut être préparé par mélange d'oxyde d'yttrium Y203 avec la quantité prescrite d'oxyde de terbium Tb203 > et l'on ajoute ce mélange 20 9 40 7e en poids de soufre S et 20 a 40 7. en poids de carbonate de sodium Na2C03 (fondant) ; on mélange soigneu semant et on calcine le mélange résultant a l'air entre environ 1200 et environ 1300 C durant environ 1 h 9 environ 5 h. Ce mélange consistant en Y203 et Tb2O3 peut être produit simplement par mélange physique des ingrédients, mais on le préparera en général par dissolution des ingrédients dans un acide minéral, pour améliorer la miscibilité, avant d'ajouter une solution aqueuse d'acide oxalique pour coprécipiter les oxalates d'yttrium, de lanthane et de terbium, avant de pyrolyser ce mélange.La quantité préférée d'activateur (Tb) convenant au phosphore (6) est comprise entre 10 -2 et 1,5 iO 1 g et bleue encore entre 5 10-2 et 6 10-2 g, pour 1 g d'hôte Y2O2S. Le phosphore (7) peut être préparé par addition d'une quantité appropriée dtttn composé d'argent tel que le nitrate d'argent AgrO3 ou analogues, 5 du suture de zinc "réactif" (ZnS), puis calcination du mélange résultant dans une atmosphère faiblement rédactrice entre environ 900 et environ 1200 C, durant environ 1 a environ 5 h. Le composé résultant (ZnS:Ag) est connu pour avoir deux systèmes cristallins cubique et hexagonal.Les cristaux du phosphore (ZnS:Ag) dans le système hexagonal peuvent être obtenus par calcination du matériau de départ ci-dessus à une température supérieure a environ à 10200 C, les cristaux du système cubique pouvant être obtenus par calcination du produit de départ ci-dessus a une température inférieure a environ 1020 C. On peut utiliser soit les cristaux du système cubique, soit les cristaux du systeme hexagonal, en tant que composant de la composition fluorescente. La quantité préférée d'activateur (Ag) convenant pour le phosphore (ZnS:Ag) est comprise entre 10 -5 et 10 -3 g, et mieux encore entre 5 lO -5 et 5 10-4 g, par gramme d'hôte ZnS. Le phosphore (8) peut être préparé par addition de la quantité prédéterminée d'oxyde d'europium Eu203 à de l'oxyde d'yttrium Y203, puis melange intensif pour obtenir un mélange de ces oxydes de terres rares, que l'on mélange encore avec 20 a 40 X en poids de soufre S et 20 à 40 % en poids de carbonate de sodium Na2CO3 (fondant) On calcine à l'air entre environ 1200 et environ 1300 C durant environ l h a environ 5 h. La quantité préférée d'activateur (Eu) convenant au phosphore (8) est comprise entre 10 et 1,5 1011, et mieux encore entre 5 10-2 et 6 10'2 g, par gramme d'hôte Y202S. Le phosphore (9) peut être préparé par addition de la quantité prédéterminée d'oxyde d'europium Eu203 à l'oxyde d'yttrium Y203, après quoi l'on mélange soigneusement pour obtenir un mélange que l'on mélange encore a 0,01-1 Zo en poids d'un composé du bore tel que l'acide borique H3B035 le tétraborate de potassium K2B4O7, le têtraborure de sodium Wa2B407, ou analogues, (fondant) ; on calcine à l'air entre environ 1300 et environ 1400 C durant environ 1 h à environ 5 h.La quantité préférée d'activateur (Eu) convenant au phosphore (9) est comprise entre 10 -2 et 1,5 10-1 g, et mieux encore entre 5 10 -2 et 6 lO 2 g, par gramme d'haute Y203. Le phosphore (10) peut être préparé par addition de la quantité prédéterminée d'oxyde d'europium Eu203 a l'oxyde d'yttrium Y203, après quoi l'on mélange soigneusement pour obtenir un mélange que l'on mélange encore au même nombre de moles de pentoxyde de vanadium V205 on calcine a l'air entre environ 1000 et environ 1100 C durant environ I h a environ 5 h. La quantité préférée d'activateur (Eu) convenant au phosphore (10) est comprise entre 10-2 et 1,5 10-1 g, et mieux encore entre 7 10 -2 et 8 10- g, par gramme d'haute YV04. Dans le procéde ci-dessus de préparation des phosphores (8), (9) et (10), le mélange d'oxydes de terres rares consistant en Y2O3 et Eu 203 peut être préparé simplement par mélange physique des ingrédients, mais on doit en général le préparer par dissolution préalable des ingrédients dans de l'acide nitrique pour améliorer leur miscibilité, après quoi l'on ajoute une solution aqueuse d'acide oxalique pour coprécipiter les oxalates d'yttrium et d'europium, et l'on pyrolyse enfin le mélange résultant d'oxalates. Les phosphores (l) a (10) ci-dessus émettent une lumière de luminance élevée sous excitation par des électrons rapides, libérés par des tensions d'accelération de plusieurs kilovolts, mais la luminance de la lumière émise sous excitation par des électrons lents est très faible. En particulier, sous une excitation par des électrons lents provoquée par des tensions d'accélération inférieures a 100 V, la luminance des phosphores décroît rapidement vers une valeur proche de 0. Les compositions fluorescentes selon l'invention peuvent être obtenues par mélange mécanique de In203 et de l'un des phosphores (1) a (10) décrits ci-dessus. L'opération de mélange peut être effectuée au moyen dlun mélangeur classique, par exemple mortier, broyeur a boulats, mélangeur-broyeur, ou analogues. Les deux composants sont mélangés dans un rapport en poids oxyde d'indium/phosphore compris entre 119 et 9/1. Lorsque l'oxyde d'indium est présent en quantité inférieure a la quantité correspondant à un rapport de mélange en poids de 1/9, les caractéristiques de la composition résultante sont voisines de celles du phosphore utilisé. En conséquence, on n'observe pratiquement aucune émission sous excitation par les électrons lents. D'autre part, lorsque la quantité d'oxyde dlindum est supérieure la quantité correspondant a un rapport de mélange e poitis de roll, la composition résultante donne lieu a une très faible émission en raison de la faible quantité de phosphore. En conséquence, le rapport de mélange doit être compris entre 1/9 et 9/1. De préférence, ce rapport est compris entre 1/4 et 7/3 en poids. Ceci era illustré ci-desseus, et l'on se référera aux graphes des figures 3A à 3M. Chacune de ces figures représente la relation existant entre le rapport en poids in2O 3/phosphore de l'une des compositions fluorescentes selon llinvention, et la luminance de l'émission. Les figures 3A à 3M correspondent a la luminance de l'émission obtenue sous une tension d'accélération de 80 V.Les figures 3A, B, C, D, E, F, G, H, I, J, K, L et M indiquent les résultats obtenus en utilisant respectivement comme phosphores : (I) La202S:Tb (phosphore (1)-1), (II) (La0,5, Y0,5)2O2S:Tb (phosphore (1)-2), (III) ZnS:Cu, Al (phosphore (2)-1), (ZnO (Zn0,95 > Cd0,05)S:Cu, Al (phosphore (2)-2), (V) SrGa2S4:Eu (phosphore (3)), (vil) Y3A15012:Ce (phosphore (4)-1), (VII) Y3(A10,6, GaO 4)5012:Ce (phosphore (4)-2), (VIII) Zn2SiO4:Mn (phosphore (5)), (IX) Y2O2S:Tb (phosphore (6)), (X) ZnS:Ag (phosphore (7)), (XI) Y202S::Eu (phosphore (8)), (xii) Y2O3:Eu (phosphore (9)) et (xîii) YV04:Eu (phosphore (10)). D'après-les figures énumérées ci-dessus, on voit que la luminance correspondant à un rapport Tn203/phosphore inférieur à 1/9 ou supérieur à 9/1 est très faible pour toutes les compositions fluorescentes. De plus, dans toutes les compositions fluorescentes, la valeur de la luminance est particulierement élevée lorsque le rapport In203/phosphore est compris entre 1/4 et 7/3. D'après les figures 3K, L et M, dans les compositions fluorescentes à émission rouge contenant l'un des phosphores (8) à (10), la composition fluorescente (figure 3K) contenant le phosphore (8) présente la luminance la plus élevée, a rapport In203/phosphore constant.Bien que le graphe représenté sur la figure 3 représente les résultats obtenus lorsque l'on utilise de l'In203 réactif, on obtient des résultats semblables lorsqu'on utilise l'In203 de calcination. De plus, la composition fluorescente contenant une association de deux ou plusieurs types de phosphores choisis parmi les phosphores (2) a (6) ou (8) à (10) donne des résultats semblables à ceux indiqués ci-dessus. De plus, on comprendra que les compositions fluorescentes contenant une association de phosphores dans un rapport en poids In203/phosphores de 1/9 a 9/1 font partie du cadre de l'invention. Les compositions fluorescentes selon l'invention sont caractérisées en ce qu'elles donnent lieu à des émissions de luminance élevée et d'excellentes puretés de coloration sous excitation par des électrons lents. Parmi les compositions fluorescentes selon l'invention, les compositions contenant les phosphores (1) à (6) donnent de la lumière verte, les compositions contenant le phosphore (7) donnent de la lumière bleue et les compositions contenant les phosphores (8) à (10) donnent de la lumière rouge.Ces résultats sont particulièrement surprenants Si l'on sait que les phosphores contenus dans les compositions fluorescentes de l'invention ne présentent eux-mêmes une émission de luminance élevée que sous une excitation électronique associée à une tension d'accélération de plusieurs kV, l'émission de ces phosphores sous une excitation par des électrons lents étant pratiquement nulle, en particulier pour une tension d'accélération inférieure à 100 V. Bien que la raison pour laquelle les compositions préparées à partir de In2O3 et d'un phosphore d'un type ne donnant pratiquement aucune émission sous excitation par des électrons lents, par une opération de mélange, donnent lieu à une émission sous une excitation par des électrons lents n'ait pas été établie, la demanderesse pense que ce phénomène a principalement lieu en raison de l'efficacité améliorée d'excitation que l'on atteint en raison de l'augmentation de la conductivité électrique de la composition, dans son ensemble, par addition de In203, qui présente une conductivité électrique supérieure à celle des phosphores (1) a (10), ce qui fait que les phénomènes d'accumulation de charges ne se produisent pas lors de l'excitation. Les différences entre les caractéristiques d'émission des compositions fluorescentes selon l'invention, et les caractéristiques d'émission des phosphores utilisés comme composants de ces compositions sont illustrées de manière détaillée sur les figures 4A à 4M. Ces figures représentent la luminance en fonction de la tension d'accélération. Sur chaque figure, la courbe a correspond a la composition fluorescente selon l'invention, la courbe b correspondant au phosphore utilisé. C'est-à-dire que la courbe a de la figure 4A correspond > la composition fluorescente préparée par mélange de 3 parties an poids de In203 réactif avec 7 parties en poids du phosphore (1)-t La202S:Tb, contenant 5 10 2 g/g d'activateur Tb, tandis que la courbe b correspond au phosphore (l)-l seul. La courbe a de la figure 4B donne les résultats pour la composition fluorescente préparée par mélange de 3 parties en poids de In2O3 réactif et de 7 parties en poids du phosphore (lj-2 (La0,5,y0,5)2O2S:Tb, qui contient corme activateur 5 g/g de b > la courbe b correspondant aux résultats pour le phosphore Cl) -2 seul. La courbe a de la figure 4C donne les résultats pour la composition fluorescente préparée par rlange de In2O3 réactif et du phosphore (2)-1 ZnS:Cu, Al, contenait comme activateurs Cu et Al en quantités de g/g chacun, tandis que l courbe b donne les résultats pour le phosphore (2)-1 seul La courbe a de la figure 4D donne les résultats pour -la composition fluorescente préparée par mélange de In2O3 réactif et du phosphore (2)-2 [Zn0,95, Cd 0,05)S:Cu, Al, contenant comme activateurs Cu et Al à raison de îo-4 g/g chacun, la courbe b indiquant les résultats pour le phosphore (2)-2 seul. La courbe a de la figure 4E donne les résultats pour la composition fluorescente préparée par mélange de In203 réactif et du phosphore (3) SrGa2S4:Eu2+, contenant comme activateur Eu2+, raison de 3 10-2 atome-gramme/mole, la courbe b indiquant les résultats pour le phosphore (3) seul. La courbe a de la figure 4F indique les résultats pour la composition fluorescente préparée par. mélange de In2O3 réactif et du phosphore (43-1 Y3A15012:Ce, contenant comme activateur Ce a raison de 10- 2 atome-gramme/mole, la courbe b donnant les résultats pour le phosphore (4)-1 seul.La courbe a de la figure 4G donne les résultats pour la composition fluorescente préparée par mélange de In203 (4)-2 Y3(Al0,6,Ga réactif et du phosphore (4)-2 Y3(Al 4)5O12:Ce, qui contient comme activateur Ce à raison de 10 atome-grammetmole, la courbe b donnant les résultats pour le phosphore (4)-2 seul. La courbe a de la figure 4H donne les résultats pour la composition fluorescente préparée par mélange de In203 réactif et du phosphore (5) Zn2SiO4:Mn, contenant comme activateur Mn a raison de 10-2 atome-gramme/mole, la courbe b donnant les résultats pour le phosphore (5) seul.La courbe a de la figure 4I donne les résultats pour la composition fluorescente préparée par mélange de In203 réactif et du phosphore (6) Y202S:Tb, contenant comme activateur Tb en quantité de 5 10-2 g/g, la courbe b donnant les résultats pour le phosphore (6) seul; La courbe a de la figure 4J donne les résultats pour la composition fluorescente préparée par mélange de In2O3 réactif et du phosphore (7) ZnS:Ag, contenant comme activateur Ag en quantité de 10 -4 g/g, la courbe b donnant les résultats pour le phosphore (7) seul. La courba a de la figure 4K donne les résultats pour la composition fluorescente préparée par mélange du In203 réactif et du phosphore (8) Y202S:Eu, contenant l'activateur Eu à raison de 5 10 g/g, la courbe b donnant les résultats pour le phosphore (8) seul. La courbe a de la figure 4L donne les résultats pour la composition fluorescente préparée par mélange de In2O3 réactif et du phosphore (9) Y203:Eu, contenant comme activateur Eu à raison de 5 10 -2 g/g, la courbe b donnant les résultats pour le phosphore (9) seul.La courte a de la figure 4M donne les résultats pour La composition fluorescente préparée par mélange de In2O3 réactif et du phosphore ClO) sNO:E:u, contenant comme activateur Eu à raison de 7 10-2 g/g, la courbe b donnant les résultats pour le phosphore (10) seul*. D'apres les figures 4A à 4M, on voit que les compositions fluorescentes selon l'invention donnant de la lumière verte, bleue ou rouge m3me dans des conditions amenant la décroissance rapide de la luminance des phosphores contenus dans lesdites compositions respectives, Rapport In203/phosphore des figures 4C-M : 1/1 en poids. à titre de composants essentiels, c'est-à-dire sous une excitation par des électrons lents, le potentiel d'accélération étant inférieur 100 V. Par exemple, la luminance de chacune des compositions fluorescentes selon l'invention représente de plusieurs centaines de fois à plusieurs milliers de fois la luminance des phosphores respectifs seuls, sous une excitation par des électrons lents, la tension dtaccélération étant de 100 V. Les excellentes caractéristiques du spectre d'émission des compositions fluorescentes selon l'invention ressortent des figures SA à 5H. Parmi les compositions fluorescentes proposées selon l'invention, toutes les compositions à émission verte émettent une lumière verte de pureté de coloration supérieure à celle de la composition fluorescente nO:Zn bien connue. Les figures 5A a 5H sont des graphes représentant les spectres d'émission des compositions fluorescentes selon l'invention, et de la composition [ZnO:Zn], respectivement, sous une excitation par des électrons lents.La figure 5A donne le spectre d'émission de la composition fluorescente préparée par mélange de In203 et du phosphore (1)-1, la figure 5B donne le spectre d'émission drune composition fluorescente préparée par mélange de In203 et du phosphore (1)-2, la figure 5C donne le spectredlémission d'une composition fluorescente préparée par mélange de 1n203 et du phosphore (2)-1, la figure 5D donne le spectre d'émission d'une composition fluorescente préparée par mélange de In203 et du phosphore (q), la figure 5E donne le spectre d'émission d'une composition fluorescente préparée par mélange de In203 et du phosphore (4), la figure 5F donne la spectre d'émission d'une composition fluorescente préparée par mélange de In203 et du phosphore (5), la figure 5G donne le spectre d'émission d'une composition fluorescente préparée par mélange de In203 et du phosphore (6), et la figure 3H donne le spectre d'émission de la composition fluorescente classique [ZnO:Zn] seule. Tous les spectres d'émission des compostions indiquées ci-dessus émettant dans le vert, selon l'invention, présentent un pic principal à une longueur d'onde plus proche du vert que celle de la composition[ZnO:Zn connue, et la largeur à mi-hauteur de chaque spectre d'émission est plus étroite que celle de [Zn0:Zn]. En conséquence, la coloration de l'démission pour chaque composition émettant dans le vert, selon I'invention, est un vert de pureté de coloration supérieure à émission de [ZnO:Zn3. La figure 6 représente le diagramme de chromaticité standard de la CIEi les points de chromaticité du spectre d'émission obtenu sous excitation par des électrons lents, correspondant aux compositions fluorescentes des exemples de l'invention, et de la composition EZnO:Zn] > sont représentés, les spectres d'émission des différentes compositions étant représentés sur les figures 5A å 5I. Les points de chromaticité A, B, C, D, E, F, G et H correspondent aux spectres d'émission des figures 5A, B, C, D, E, F, G et H, respectivement. D'apres la figure 6, la coloration de l'émission obtenue pour chacune des compositions selon l'invention (points de chromaticité A, B, C, D, E, F et G) est également une coloration verte dont la pureté de coloration est nettement supérieure à celle de (Zn0:Znj point de chromaticité H).Les compositions fluorescentes selon l'invention et présentant les spectres d'émission des figures 5A a 5G contiennent chacune un phosphore unique. il est cependant possible de préparer d'autres compositions fluorescentes capables d'émettre de la lumière verte de pureté de coloration supérieure à celle de EZnO:Zn] par association de deux ou plusieurs phosphores choisis parmi les phosphores (1) à (6). De plus, une composition fluorescente contenant le phosphore (7), préparée selon l'invention, peut donner lieu à une émission bleue de luminance élevée, et de pureté de coloration-élevée, et une autre composition fluorescente contenant le phosphore (8), (9) ou (10), préparée selon l'invention, peut donner lieu à une émission rouge de mêmes caractéristiques. On ne connait ce jour presque aucun composant fluorescent donnant de la lumière bleue ou rouge de luminance élevée et de pureté de coloration élevée sous excitation par des électrons lents. Les spectres d'émission des compositions fluorescentes décrites ci-dessus, selon l'invention, sont indiqués sur les figures 5I et les figures 5J à 5L, respectivement. D'après la figure Si, on voit nettement que le spectre d'émission d'une composition fluorescente contenant le phosphore (7) présente un pic à environ 450-460 nm, et que l'émission résultante est un bleu de pureté de coloration excellente. D'autre part, comme indiqué par les figures 5J à 5L, le spectre d'émission d'une composition fluorescente contenant les phosphores (8) à (10) présente un pic à environ 620-630 nm, l'émission résultante étant un rouge de pureté de coloration excellente. Les spectres d'émission des figures 5J, 5K, et 5L sont tous dans la région du rouge, et les colorations (points chromatiques) sont très proches les unes des autres.En conséquence, la coloration de la lumière émise par une composition fluorescente contenant plusieurs phosphores choisis parmi les phosphores (8), (9) et (10) est presque identique à celle de la composition contenant un seul phosphora, (8) ou (9). Les compositions fluorescentes de I'invention sont tres utiles en tant que phosphores pour dispositifs d'affichage fluorescent, et chacune de ces compositions conserve ses excellentes caractéristiques inhérentes lorsqu'on l'utilise en tant qu'écran fluorescent enfermé dans un tube pour affichage fluorescent. Le dispositif pour affichage fluorescent selon ltinvention présente essentiellement la même structure que les tubes décrits ci-dessus. Ce dispositif comprend comme systèmes de base une anode portant un écran fluorescent sur une de ses faces et une cathode se trouvant en face dudit écran, l'ensemble étant enfermé dans un tube mis sous vide. Le dispositif d'affichage fluorescent selon l'invention est caractérisé par la composition fluorescente qui forme l'écran fluorescent déposé sur la plaque anodique. En conséquence, en dehors de cet écran, tous les éléments constituant le dispositif selon l'invention peuvent être des éléments classiques. De plus, les techniques habituellement utilisées pour l'obtention de dispositifs d'affichage fluorescent classiques peuvent oestre appliquées pour l'obtention des dispositifs d'affichage fluorescent selon l'invention, sans modification. On trouvera ci-dessous un exemple de réalisation d'un dispositif selon l'invention. Tout sabord, une anode déposée sur une base classique en céramique est revêtue par la composition fluorescente décrite ci-dessus, par sédimentation, pour fabriquer l'écran fluorescent. La plaque anodique est placee dans une suspension aqueuse de la composition fluorescente et on laisse la composition fluorescente se déposer sur une face de l'anode, par gravIté, 1!3ax étant ensuite éliminée de la suspension aqueuse. 5a couche résultante est ensuite séchée. Dans cette technique, une petite quantité de verre soluble (environ 0,01 a environ 1 70} peut être ajoutée à la suspension pour améliorer l'adhérence de I1 écran fluorescent vis-àvis de l'anode. La quantité préférée de composition fluorescente appliquée sur l'anode est comprise entre environ 5 mg/cm2 et environ 30 mg/cm2. La technique de sédimentation décrite ci-dessus a été largement utilisée pour les écrans fluorescents. Cependant, cette technique ne limite aucunement l'invention. Une cathode constituée d'un filament recouvert d'un oxyde tel que BaO, SrO, CaO ou analogues est placée en face de l'écran fluorescent se trouvant sur la plaque anodique, à une distance d'environ 5 mm, et l'on place ensuite l'ensemble dans un conteneur transparent en verre ou analogues, que l'on met sous vide. Lorsque la pression dans le conteneur atteint 10 rmrùig, ou une pression inférieure, on stoppe la mise sous vide et on scelle le conteneur. La pression existant encore dans le conteneur est réduite au moyen d'un getter. Par cette technique, on obtient un dispositif d'affichage fluorescent permettant d'atteindre les objets de l'invention. De plus, comme indiqué sur la figure 2, il est souhaitable de placer une électrode de contrôle du type grille entre la cathode et l'écran fluorescent, pour former électrode de divergence. Une telle électrode est utile pour faire diverger les électrons lents émis par la cathode, car l'écran fluorescent déposé sur la plaque anodique est plat, alors que la cathode est constituée d'un filament. Dans ce cas, on obtient de meilleurs résultats lorsqu'on utilise une grille aussi fine que possible, car une grille plus petite conduit à une perte plus faible d'émission, et à une meilleure efficacité de la divergence des électrons lents.En particulier, on préfère des grilles dont la dimension de mailles est inférieure à 500 lu, et dont le taux d'ouverture n'est pas inférieur à 50 X. Ce taux d!ouverture désigne le rapport de la surface des orifices capables de laisser passer les électrons lents & la surface totale de la grille. On peut afficher un caractère, un nombre ou un motif, par découpe de la plaque anodique selon la forme correspondante, avec application sélective de la tension c accélération convenant aux deux électrodes.De plus, on peut obtenir des dispositifs d'affichage fluorescent multicolores, par découpe de l'anode selon une forme souhaitée, par exemple points ou lignes, application d'un écran fluorescent contenant une prem4dre composition fluorescente consistant en In203 et en un phosphore, sur quelques portions de l'anode, et application sur d'autres portions de l'anode d'un écran fluorescent comprenant d'autres phosphores, les deux types de phosphore donnant une émission différente par excitation par des électrons lents. L'invention permet d'obtenir des dispositifs d'affichage fluorescent donnant une émission verte de pureté de coloration supérieure aux dispositifs classiques dont l'écran fluorescent est en [ZnO:Zn], et il est de plus possible d'obtenir des dispositifs émettant de la lumière rouge ou bleue. L'invention présente un très grand intérêt industriel, car on ne connais à ce jour pratiquement pas de dispositifs d'affichage fluorescent émettant dans le bleu ou le rouge. La demanderesse a encore découvert qu'il devient possible d'obtenir des dispositifs d'affichage fluorescent multicolores, excités par des électrons lents en utilisant un écran fluorescent consistant en différents types de compositions fluorescentes selon l'invention, susceptibles d'être excitées par des électrons lents, avec émission de lumières de différentes colorations. Les exemples suivants illustrent l'invention sans toutefois en limiter la portée. EXEMPLE 1 3 parties en poids de Ion203 réactif de la société CERAC Incorporated, plus brièvement désigné ci-après par "type I", et 7 parties en poids de La202S:Tb phosphore (1)-1) contenant comme activateur Tb en quantité de 5 10 2 g/g sont mélangées soigneusement au mortier, On obtient ainsi une composition fluorescente capable de donner une émission verte de luminance élevée et de pureté de coloration supérieure a celle de [Zn0:Zn sous excitation par des électrons lents. De la meme manière, on peut obtenir d'autres compositions fluorescentes présentant différents rapports de mélange situés entre 1=9 et 9:1 (en poids). EXEMPLE 2 On place de l'In203 réactif de type I dans un creuset en alumine et l'on calcine à 1400eC durant 1 h 8 l'air. L'in2O3 de traitement thermique ainsi obtenu est totalement réduit en une poudre fine au moyen d'un broyeur à boulets. 3 parties en poids de ce In203 de traitement thermique et 7 parties an poids de (La0 gI , Yo l)202S:Tbl (phosphore Cl)) contenant comme activateur Tb à raison de 5 10-2 g/g sont soigneusement mélangées au mortier. On obtient une composition fluorescente donnant une émission verte de luminance élevée et de pureté de coloration supérieure à celle de [ZnO:Zn sous excitation par des électrons lents. De la même manière, on peut préparer des compositions fluorescentes présentant d'autres rapports de mélange en poids compris entre 1:9 et 9:1. EXEMPLE 3 On place du In 203 réactif de type I dans un creuset en alumine et l'on calcine à 1200 C durant 1 h sous atmosphère faiblement réductrice consistant en 99 % d'azote et 1 % d'hydrogéna. te In2O3 résultant de traitement thermique est totalement broyé en une poudre fine au moyen d'un broyeur à boulets. 3 parties en poids de ce In203 et 7 parties en poids de ((La0,5, Y0,5)202S:Tb] (phosphore (1)-2) contenant 5 10 g/g de Tb sont soigneusement mélangées au mortier. La composition fluorescente ainsi obtenue donne une émission verte de luminance élevée et de pureté de coloration supérieure à celle de [ZnO:Zn] sous excitation par des électrons lents.De même on peut préparer d'autres compositions fluorescentes présentant d'autres rapports de mélange en poids compris entre 1:9 et 9:1. EXEMPLE 4 3 parties en poids de In203 réactif (type I) et 7 parties en poids de [(La0,2,Y0,Y0,8)2O2S:Tb] phosphore (1)) contenant 5 10 2 g/g de Tb sont soigneusement mélangées au mortier. EXEMPLE 5 1 partie en poids de In203 réactif de type I et 1 partie en poids de (ZnS:Cu, Al] (phosphore (2)-1) contenant comme activateurs Cu et Al en quantités équivalentes de 10-4 g/g sont soigneusement mélangées au mortier. EXEMPLE 6 On place de l'In203 réactif de type I dans un creuset en alumine et on calcine à 14000C durant i h à l'air. Le In2O3 de traitement thermique ainsi obtenu est totalement broyé en une poudre firra au moyen d'un broyeur à boulets. Une partie en poids de ce In203 et une partie en poids de C(Zn0,95, Cd0 05)S:Cu Ai] (phosphore (2)-2) contenant comme activateurs Cu et Al an quant teS équivalentes de 10 -4 g/g snt soigneusement mélangées au mortier. EXEMPLE 7 De l'In203 réactif de la société Hikotaro Shudzui Co., Ltd., plus brièvement ci-après "de type il", et du phosphore (3) [SrGa2S4:Eu2+]contenant Eu 2+ en quantité d'activation de 3 10-2 atome- gramme/mole sont soigneusement mélangés à raison d'un nombre équivalant de parties en poids, au mortier. EXEMPLE 8 De l'In203 réactif de type II est placé dans un creuset en alumine et est calciné à 12000C durant 1 h sous atmosphère faiblement réductrice consistant en 98 7. d'azote et 2 % d'hydrogène. Le In2O3 de traitement thermique ainsi obtenu est totalement broyé en poudre fine au moyen d'un broyeur à boulets. 1 partie en poids de ce In2O3 et 1 partie en poids du phosphore (4)-2) EY3A15012:Ce] contenant une quantité d'activation de Ce de 10- 2 atome-gramme/mole sont soigneusement mélangées au mortier. EXEMPLE 9 1 partie en poids de In203 réactif de type I et 1 partie an poids du phosphore (4)-1) [Y3(Al0,6, Gao,4)5012 contenant Ce à raison de 10 atome-gramme/mole sont soigneusement mélangées au mortier. EXEMPLE 10 De l'In203 réactif de type I est placé dans un creuset en alumine et l'on calcine à 1200 C durant 1 h à l'air. Le in203 de traitement thermique ainsi obtenu est broyé soigneusement en une poudre fine au moyen d'un broyeur à boulets. 1 partie en poids de ce In2O3 et I partie en poids du phosphore (5) [Zn2SiO4:Mn] contenant une quantité de manganèse d'activation de 2 10 2 atome-gramme/mole sont soigneusement mélangées au mortier. EXEMPLE Il 1 partie en poids de In203 réactif de type il et l partie en poids de [Y202S:Tb] (phosphore (6)) contenant comme activateur Tb a raison de 5 10 2 g/g sont soigneusement mélangées au mortier. Dans les exemples 4 à 11, on obtient une composition fluorescente donnant une émission verte de luminance élevée et de pureté de coloration supérieure à celle de [ZnO:ZnJ sous excitation par des électrons lents. Corme Indiqué dans ces exemples, oi peut préparer des compositions fluorescentes présentant d'autres raiforts de mélange en poids, compris entre 1:9 et 9:1. EXEMPLE 12 2 parties en poids de In203 réactif de type I, 1 partie en poids de phosphore (5)) [Zn2SiO4:Mn} contenant comme activateur Mn 2+ à raison de 2 10 -2 atome-gramme/mole et 1 partie an poids de [SrCa2S4:Eu j (phosphore (3)) contenant Eu comme activateur à raison de 3 10 2 atomegramme/mole sont soigneusement mélangées au mortier. On obtient ainsi une composition fluorescente capable de 'donner une émission verte de luminance élevée et de pureté de coloration supérieure à celle de (ZnO:Zn] sous excitation par des électrons lents.De meme, on peut préparer des compositions fluorescentes différant entre elles par leur composition, et ce par modification du rapport en poids de la quantité de Intox réactif à la quantité totale des phosphores associés (3) et (5), dans le domaine 1:9 à 9:1. EXEMPLE 13 On place du sulfate d'indium [In2(S04)3,9H2O] dans un creuset an alumine et on calcine à 12000C durant 1 h à l'air. Le In203 de traitement thermique résultant est broyé en poudre fine au broyeur à boulets. 2 parties en poids du In203 de traitement thermique ainsi obtenu, 1 partie en poids de phosphore (2)-l) [ZnS:Cu,A13 contenant comme activateurs Cu et Al en quantités équivalentes de 10 4 g/g et 1 partie en poids de [Zn2SiO4:Mn] phosphore (5)) contenant comme activateur Mn à raison de 2 10 atome-gramme/mole sont soigneusement mélangées au mortier.On obtient ainsi une composition fluorescente donnant une émission verte de luminance élevée et de pureté de coloration supérieure b celle de [ZnO:Zn] sous excitation par des électrons lents. De même, on peut obtenir des compositions fluorescentes différant entre elles par leur composition, par modification du rapport en poids de la quantité de In2O3 de traitement thermique à la quantité totale des phosphores associés (2) et (5) dans le domaine 1:9 à 9:1. EXEMPLE 14 l partie en poids de In203 réactif de type I et 1 partie en poids de [ZnS:Ag] (phosphoreC7)) contenant Ag comme activateur à raison de 10-4 g/g sont soigneusement mélangées au mortier. EXEMPLE 15 bu In2O3 réactIf de type II est placé dans un creuset en alumine et calciné a 1400 C durant 1 h à l'air, Le In2O3 de traitement thermique résultant est broyé en une fine poudre au broyeur à boulets. 1 partie en poids du In2O3 de traitement thermique ainsi obtenu et 1 partie en poids de [ZnS:Ag3 contenant Ag en quantité d'activation de lO 4 g/g sont totalement mélangées au mortier. EXEMPLE 16 Du In2O3 réactif de type I est placé dans un creuset en alumine et calciné à 1200 C durant 1 h en atmosphère faiblement réductrice consistant en 98 7 d'azote et 2 % d'hydrogène Le In203 de traitement thermique résultant est broyé en une fine poudre au moyen dtun broyeur à boulets. 3 parties en poids de ce In203 de traitement thermique et 7 parties en poids de EZnS:Ag] contenant Ag en quantité d'activation de 10- 4 g/g sont totalement mélangées au mortier. EXEMPLE 17 Du sulfate d'indium [In2(S04)3ffi9H203 est placé dans un creuset en alumine et est calciné à 10000C durant I h à l'air. Le In2O3 de traitement thermique résultant est broyé en une poudre fine au moyen d'un broyeur à boulets. 1 partie en poids de ce In2O3 de traitement thermique et 1 partie en poids de [ZnS:Ag] contenant Ag en quantité d'activation de 10- 4 g/g sont soigneusement mélangées au mortier. Dans les exemples 14 à 17, on obtient une composition fluorescente capable de donner une émission bleue, de luminance élevée, et de pureté de coloration élevées sous excitation par des électrons lents. Comme indiqué dans ces exemples, on peut préparer d'autres compositions fluorescentes présentant différentes rapports de mélange compris dans le domaine 1:9 à 9:1 en poids. EXEMPLE 18 1 partie en poids de In2O3 réactif de type I et 1 partie en poids de phosphore (8) [Y2O2S:Eu] contenant de I":uropium en quantité d'activation de 5 10 2 g/g sont soigneusement mélangées au mortier. On obtient ainsi une composition fluorescente donnant une émission rouge de luminance élevée et de pureté de coloration élevée sous excitation par des électrons lents Comme c -dessus, on peut préparer d'autres compositions fluorescentes présentant différents rapports de melange en poids compris entre 1:9 et 9:1. EXEMPLE 19 De l'In2C3 réactif de type i est placé dans un cleuset en alumine et calciné w 1400 C durant 1 h à l'air. Le In2O3 de traitement thermique résultant est broyé en une poudre fine au moyen d'un broyeur à boulets. 3 parties en poids de ce In203 de traitement thermique et 7 parties en poids de FY202S:EuJ- contenant Eu en quantité d'activation de 5 10-2 g/g sont totalement mélangées. On obtient ainsi une composition fluorescente donnant une émission rouge de luminance élevée et de pureté de coloration élevée sous excitation par des électrons lents.Comme ci-dessus, d'autres compositions fluorescentes présentant différents rapports de mélange an poids entre 1:9 et 9:1 peuvent entre préparées. EXEMPLE 20 Du sulfate d'indium LIn2(S04)3,9H20] est placé dans un creuset en alumine et calciné à 10000C durant 1 h à l'air Le In2O3 de traitement thermique résultant est broye en une fine poudre au broyeur à boulets. l partie en poids de ce In203 et l partie en poids de [Y O S:Eul contenant de l'europium en quantité d'activation de 5 10 g/g sont totalement mélangées au mortier. On obtient ainsi une composition fluorescente donnant une émission rouge de luminance élevée et de pureté de coloration élevée sous excitation par des électrons lents. Comme ci-dessus, on peut préparer d'autres compositions fluorescentes présentant différents rapports de mélange en poids dans le domaine de 1=9 à 9:1. EXEMPLE 21 1 partie en poids de In203 réactif de type II et 1 partie en poids de phosphore (9) [Y203:Eu] contenant comme activateur Eu à raison de 5 10 g/g sont soigneusement mélangées au mortier. Une composition fluorescente capable de donner une émission rouge de luminance élevée et de pureté de coloration supérieure à celle de [ZnO:Zn] sous excitation par des électrons lents est ainsi obtenue. Comme ci-dessus, on peut préparer d'autres compositions fluorescentes présentant différents rapports de mélange en poids compris entre 1:9 et 9:1. EXEMPLE 22 De l'In203 réactif de type I est placé dans un creuset en alumine et calciné à 12000C durant 1 h sous atmosphère faiblement réductrice de 98 % d'azote et 2 % d'hydrogène. Le In203 de traitement thermique ainsi obtenu est broyé en une poudre fine au broyeur à boulets. 3 parties en poids de ce In2O3 et 7 parties en poids de LYVO4:Eu1 (phosphore (10)) contenant Eu en quantité d'activation de 7 iO-2 g/g sont totalement mélangées au mortier. On obtient ainsi une composition fluorescente donnant une émission rouge, de luminance élevée et de pureté de coloration élevée, sous excitation par des électrons lents. Comme ci-dessus, on peut préparer d'autres compositions fluorescentes présentant différents rapports de mélange en poids dans le domaine 1:9 à 9:1. EXEMPLE 23 2 parties en poids de In2O3 réactif de type I et 1 partie an poids de phosphore (8) EY2O2S:Eu] contenant comme activateur Eu à raison de 5 10-2 g/g, et 1 partie en poids de [Y203:Eu] (phosphore (9)) contenant comme activateur Eu à raison de 5 lO g/g sont soigneusement mélangées au mortier. On obtient une composition fluorescente donnant une émission rouge de luminance élevée et de pureté de coloration supérieure à celle de [ZnO:Zn] sous excitation par des électrons lents. Comme ci-dessus, on peut préparer d'autres compositions fluorescentes présentant différents rapports de mélange en poids compris entre 1:9 et 9:1. EXEMPLE 24 3 parties en poids de In203 réactif de type I et 7 parties en poids de phosphore (1)-I) [La2O2S:Tb] contenant Tb en quantité d'activation de 5 10- 2 g/g sont soigneusement mélangées au mortier. 200 mg du mélange résultant sont dispersés dans 100 ml d'eau distillée contenant 0,01 % de verre soluble.La suspension résultante est appliquée sur une plaque anodique dtaluminium de 2 cm x 1 cm, déposée sur une base en céramique, la suspens ion étant déposée par revêtement par sédimentation. On obtient ainsi un écran fluorescent. La quantité de composition fluorescente appliquée est d'environ 10 mg/cm2 . Ensuite, on place une cathode constituée d'un filament de tungstène revêtu d'un oxyda, en face de l'écran fluorescent porté par la plaque anodique en aluminium, à environ 5 mm. Cet ensemble est ensuite disposé dans un conteneur en verre dur, et L'on met sous vide.Lorsque la pression dans le conteneur a atteint 10-5 mmig environ, on stoppe la mise sous vide et on scalpe le conteneur. On réduit encore la pression dans le conteneur au moyen drun getter. On a ainsi obtenu un dispositif pour affichage fluorescent dont la structure est tile qu'indiquée sur r figure l. Le dispositif ainsi obtenu donne une émission verte de luminance lI 99 C4JE27 sous une tension anodique de 80 V, une tension cathodique de 0,6 V et un courant de cathode de 40 mA. EXEMPLE 25 De l'In203 réactif de type I est placé dans un creuset d'alumine et calciné à 1400 C durant 1 h à l'air. Le In203 résultant de traitement thermique est broyé en une fine poudre au moyen d'un broyeur à boulets. 3 parties en poids du In203 de traitement thermique ainsi obtenu et 7 parties en poids du phosphore (1)-2) La9, Y0,1)2O2S:Tb] contenant une quantité d'activation de 5 10-2 g de Tb/g sont soigneusement mélangées au mortier. On prépare un dispositif d'affichage fluorescent comme dans l'exemple 24 sauve en ce que l'on utilise la composition ci-dessus.Ce dispositif donne une émission verte de luminance 13,70 Cd/m2 la tension anodique étant de 80 V, la tension de cathode étant de 0,6 V et le courant de cathode étant de 40 mA. EXEMPLE 26 De l'in203 réactif de type II est placé dans un creuset en alumine et est calciné à 12000C durant 1 h sous atmosphère faiblement réductrice de 99 % d'azote et 1 % d'hydrogène. Le In2O3 de traitement thermique résultant est broyé en une poudre fine. 3 parties en poids de l'In203 de traitement thermique ainsi obtenu et 7 parties en poids de [(La0,5, Y0,5)2O2S:Tb] (phosphore (1)-2) contenant du cérium en quantité d'activation de 5 10 g/g sont soigneusement mélangées au mortier. On prepare comme dans l'exemple 24 un dispositif d'affichage fluorescent, en utilisant la composition ci-dessus. Ce dispositif donne une émission verte de luminance 15,42 Cd/m2 , le potentiel d'anode étant de 80 V, le potentiel de cathode étant de 0,6 V et le courant de cathode étant de 40 mA. EXEMPLE 27 3 parties en poids de In203 réactif de type I et 7 parties en poids du phosphore (1)-2) [LaO2 2, Y0,8)2O2S:TB] cntenant comme activateur Eu à raison de 5 10-t g/g sont mélangées soigneusement au mortier. On fabrique un dispositif d'affichage fluorescent comme dans l exemple 24, sauf en ce que l'on utilise la composition ci-dessus.Ce dispositif donne une émission verte de luminance 15,42 Cd/m2, le potentiel d'anode étant de 80 V,le potentiel de cathode étant de 0,6 v, et le courant de cathode étant de 4O mA EXEMPLE 28 1 partie en poids dc In203 réactif de type I et t partie en poids de [ZnS:Cu Alr (phosphore (2)1) contenant à la fois Cu et Al en quantité équivalente de 10-4 g/g sont soigneusement mélangées au morutier. Qn fabrique un dispositif d'affichage fluorescent comme dans l'exemple 24 en utilisant cette composition. Ce dispositif donne une émission verte de luminance 34,3 Cd/m2, le potentiel d'anode étant de 80 V, le potentiel de cathode étant de 0,6 V, et le courant de cathode étant de 40 eA. EXEMPLE 29 De l'In203 réactif de type I est placé dans un creuset en alumine et est calciné à 14000C durant 1 h à l'air. Le In203 résultant de traitement thermique est broyé en une poudre fine au broyeur à boulets. 1 partie en poids de ce In2O3 de traitement thermique et 1 partie en poids de [(Zn0,95, Cd 0,05)S:Cu, Al], (phosphore (2)-2) contenant à la fois Cu et Al an quantités équivalentes de 10 -4 g/g sont soigneusement mélangées au mortier. On fabrique un dispositif d'affichage fluorescent comme dans l'exemple 24, en utilisant la composition ci-dessus. Ce dispositif donne une émission verte de luminance 27,41 Cd/m2, la potentiel d'anode étant de 80 V, le potentiel de cathode étant de 0,6 V et le courant de cathode étant de 40 mA. EXEMPLE 30 I partie en poids de In203 réactif de type il et 1 partie en poids de [SrGa2S4:Eu2+] (phosphore (3)) contenant comme activateur Eu à raison de 3 10 atome-gramme/mole sont soigneusement mélangées au mortier. On fabrique un dispositif d'affichage fluorescent comme dans l'exemple 24 sauf en ce que l'on utilise cette composition. Ce dispositif donne une émission verte de- luminance 22,27 Cd/m2, le potentiel d'anode étant de 80 V, le potentiel de cathode étant de 0,6 V et le courant de cathode étant de 40 mA. EXEMPLE 31 De l'In2O3 réactif de type II est placé dans un creuset an alumine et est calciné à 12000C durant 1 h sous une atmosphère faiblement réductrice de 98 Zo d'azote et 2 % d'hydrogène. Le In203 résultant) de traitement thermique, est broyé en une poudre fine au broyeur à bolets. 1 partie en poids ce ce 1n2O3 de traitement thermique et 1 partie en poids de [y3A150l2:Cel (phosphore (4)-1) contenant Ce an quantité de IQ 7 atome-gramme/mole sont soigneusement mélangées au mortier. On prépare un dispositif d'affichage fluorescent comme dans l'exemple 24, an utilisant cette composition. Ce dispositif donne une émission verte de luminance 20,56 Cd/m2, le potentiel d'anode étant de 80 V, le potentiel de cathode étant de 0,6 V et le courant de cathode étant de 40 mA. EXEMPLE 32 1 partie en poids de In2O3 réactif de type I et 1 partie en poids de [Y3(Al0,6, Ga0,4)5O12:Ce] (phosphore (4)-2) contenant comme activateur Ce à raison de 10-2 atome-gramme/mole sont soigneusement mélangées au mortier. On fabrique un dispositif d'affichage fluorescent comme dans l'exemple 24, en utilisant cette composition. Ce dispositif donne une émission verte de luminance 23,98 Cd/m2, le potentiel d'anode -étant de 80 V, le potentiel de cathode étant de 0,6 V et le courant de cathode étant de 40 mA. EXEMPLE 33 De l'In203 réactif de type I est placé dans un creuset en alumine et calciné à 1200 C durant 1 h à l'air. Le In203 résultant de traitement thermique est broyé en une poudre fine au broyeur à boulets. 1 partie en poids de ce In203 et 1 partie en poids du phosphore (5) L?n2SiO4:Nn] contenant Mn à raison de 2 10- atome-gramme/mole sont soigneusement mélangées au mortier. On fabrique un dispositif d'affichage fluorescent comme dans l'exemple 24 en utilisant cette composition. Ce dispositif donne une émission verte de luminance 13,70 Cd/m2, la potentiel d'anode étant de 80 V, le potentiel de cathode étant de 0,6 V et le courant de cathode étant de 40 mA. EXEMPLE 34 1 partie en poids de In203 réactif (type II) et 1 partie en poids du phosphore (6) [Y202S:Tb] contenant comme activateur Tb (5 lO 2 g/g) sont soigneusement mélangées au mortier. On fabrique un dispositif d'affichage fluorescent comme dans exemple 24, en utilisant toutefois cette composition. Ce dispositif donne une émission verte de luminance 13,70 Cd/m2, le potentiel d'anode étant de 80 V, le potentiel de cathode étant de 0,6 V et le courant de cathode étant de 40 mA. EXEMPLE 35 2 parties en poids de In203 réactif de type I et 1 partie en poids de [Zn2SiO4:Mn] (phosphore (53) contenant comme activateur Mn à raison de 2 10- atome-gramme/mole, et 1 partie en poids du phosphore (3) [SrGa4:Eu+] (phosphore (3)) contenant comme activateur Eu å raison '.4 de 3 10 atome-gramm*.e/mole sont soigneusement mélangées au mortier. On fabrique un dispositif d'affichage fluorescent comme dans l'exemple 24, sauf en ce que la composition fluorescente ainsi obtenue est utilisée.- Ce dispositif d'affichage fluorescent donne une émission verte de luminance 17,13 Cd/m2 sous un potentiel d'anode de 80 V, le potentiel de cathode étant de 0,6 V et le courant de cathode étant de 40 mA. EXEMPLE 3-6 Du sulfate d'indium [In2(S04)3,9H20] est placé dans un creuset en alumine et est calciné à 10000C durant i h A l'air. Le In203 résultant de traitement thermique est broyé en une poudre fine au broyeur à boulets. 2 parties en poids de ce In2O3, 1 partie en poids de [ZnS:Cu, Ai] (phosphore (2)-l) contenant à la fois Cu et Al en quantités équivalentes de 10-4 g/g et 1 partie en poids de [Zn2SiO4:Mn] (phosphore (5)) contenant Mn en quantité de 2 lO atome-gramme/mole sont totalement mélangées au mortier. Un dispositif d'affichage fluorescent est fabriqué comme dans l'exemple 24, en utilisant cette composition. Ce dispositif donne une émission verte de luminance 23,98 Cd/m2, -le potentiel d'anode étant de 80 V, le potentiel de cathode étant de 0,6 V et le courant de cathode étant de 40 mA. EXEMPLE 37 l partie en poids de In2O3 réactif de type I et l partie en poids de [ZnS:Ag] (phosphore (7))contenant comme activateur Ag à raison de 10 g/g sont mélangées soigneusement au mortier. On fabrique un dispositif d'affichage fluorescent comme dans l'exemple 24, en utilisant cette composition. Ce dispositif donne une émission bleue de luminance 13,7 Cd/m2, le potentiel d'anode étant de 80 V, le potentiel de cathode étant de 0,6 V et le courant de cathode étant de 40 mA. EXEMPLE 38 Du In203 réactif de type II est placé dans un creuset en a lumine et est calciné à 1400 C durant 1 h à l'air. Le in2O3 résultant de traitement'thermique est broyé en une poudre fine au moyen d'un broyeur à boulets. l partie en poids de ce In203 et l partie en poids du phosphore (7) [ZnS:Ag] contenant Ag à raison de 10-4 g/g sont totalement mélangées au mortier. On prépare un dispositif d'affichage fluorescent comme dans l'exemple 24, en utilisant cette composition.Ce dispositif donne une émission bleue de luminance 10,3 Cd/m2, le potentiel anode étant de 80 V, le potentiel de cathode étant de 0,6 V et le courant de cathode étant de 40 mA. EXEMPLE 39 Du In203 réactif de type I est placé dans un creuset Ca alumine et est calciné à 12000C durant 1 h en atmosphère faiblement réductrice de 98 % d'azote et 2 % d'hydrogène. Le In203 de traiter.ent thermique résultant est broyé en une poudre fine au moyen d'un broyeur à boulets. 3 parties en pids de ce Ion2O3 de traitement thermique et 7 parties en poids du phosphore (7) [ZnS:Ag] contenant Ag à raison de 10-4 g/g sont soigneusement mélangées au mortier. On fabrique un dispositif d'affichage fluorescent comme dans l'exemple 24, en utilisant cette composition.Ce dispositif donne une émission bleue de luminance 11,99 Cd/m le potentiel d'anode étant de 80 V, le potentiel de cathode étant de 0,6 V et le courant de cathode étant de 40 mA. EXEMPLE 40 Du sulfate diindium [In2(SO4)3,9H2O] est placé dans un creuset en alumine et est calciné à 1000 C durant 1 h à l'air. Le In2O3 résultant de traitement thermique est broyé en une poudre fine au broyeur à boulets. 1 partie en poids de ce In203 et 1 partie en poids de [ZnS:Ag] (phosphore (7)) contenant comme activateur Ag à raison de 10-4 g/g sont soigneusement mélangées au mortier. On fabrique un dispositif d'affichage fluorescent comme dans l'exemple 24, en utilisant cette composition. Ce dispositif donne une émission bleue de luminance 10,27 Cd/m, la potentiel d'anode étant de 80 V, le potentiel de cathode étant de 0,6 V et le courant de cathode étant de 40 mA. EXEMPLE 41 1 partie en poids de In203 réactif de type I et l partie en poids du phosphore (8) [Y202S:Eu] contenant comme activateur Eu à raison de 5 lO 2 g/g sont soigneusement mélangées au mortier. On fabrique un dispositif d'affichage fluorescent comme dans l'exemple 24 en utilisant cette composition. Ce dispositif donne une émission rouge de luminance 15,42 Cd/m2 le potentiel anode étant de 80 V, le potentiel de cathode étant de 0,6 V et le courant de cathode étant de 40 mA. EXEMPLE 42 De l'In903 réactif de type II est placé dans un creuset en alumine et est calciné à 1400 C durant l h à l'air. Le In203 résultant de traitement thermique est broyé en une fine poudre au broyeur à boulets. 3 parties en poids de ce In03 et 7 parties en poids du phosphore(8) rY02S:Eur contenant Eu à raison de 5 lO g/g sont soigneusement mélangées au mortier. On prépare un dispositif d'affichage rluorescent comme dans l'exemple 24 en utilisant cette composition. Ce dispositif donne une émission rouge de luminance 13,70 Cd/m2, la potentiel dianoue étant de 80 V, le potentiel de cathode étant de 0,6 V et le courant de cathode étant de 40 mA. EXEMPLE 43 Du sulfate d'indium [In2(S04)3,SXoO3 est placé dans un creuset en alumine et est calciné à 10000C durant i h à l'air. Le In203 résultant de traitement thermique est broyé en une fine poudre au moyen d'un broyeur à boulets. 1 partie en poids de ce In203 et l partie en poids da [Y202S:Eu] (phosphore (8)) contenant Eu à raison de 5 lO 2 g/g sont soigneusement mélangées au mortier. On fabrique un dispositif d'affichage fluorescent comme dans l'exemple 24 en utilisant cette composition.Ce dispositif donne une émission rouge de luminance 11,99 Cd/m, le potentiel d'anode étant de 80 V, le potentiel de cathode étant de 0,6 V et le courant de cathode étant de 40 mA. EXEMPLE 44 1 partie en poids de In203 réactif de type II et l partie en poids du phosphore (9)) [Y203:Eu] contenant comme activateur Eu2+ à raison de 5 lO 2 g/g sont soigneusement mélangées au mortier. On fabrique un dispositif d'affichage fluorescent comme dans l'exemple 24 en utilisant cette composition. Ce dispositif donne une émission rouge de luminance 4,45 Cd/m2, le potentiel d'anode étant de 80 V, le potentiel de cathode étant de 0,6 V et le courant de cathode étant de 40 mA. EXEMPLE 45 Le In203 réactif de type I est placé dans un creuset en alumine et est calciné à 12000C durant l h en atmosphère faiblement réductrice consistant en 98 % d'azote et 2 % d'hydrogène. Le In2O3 de traitement thermique résultant est broyé en une fine poudre au broyeur à boulets. 3 parties en poids de ce Ion2O3 de traitement thermique et 7 parties an poids de rYV04:Eu] (phosphore (103) contenant Eu à raison de 7 lO 2 g/g sont soigneusement mélangées au mortier. On fabrique un dispositif d'affichage fluorescent comme dans exemple 24 en utilisant cette composition. Ce dispositif d'affichage fluorescent donne une émission rouge de luminance 5,14 Cd/m le potentiel d'anode étant de 80 V, la potentiel de cathode étant de n,6 V et le courant de cathode étant de 40 mh. EXEMPLE 46 2 parties en poids de in203 réactif de type I et 1 partit en poids du phosphore (3) [Y2O2S:Eu] contenant comme activateur Eu à aison de 5 lO 2 g/g, et 1 partie en poids du phosphore (9) LY203:Eu] contenant comme activateur Eu à raison de 5 10 g/g sont soigneusement mélangées au mortier. On fabrique un dispositif d'affichage fluorescent comme dans l'exemple 24 en utilisant cette composition. Ce dispositif donne une émission rouge de luminance 10,27 Cd/m2, le potentiel d'anode étant de 80 V, le potentiel de cathode étant de 0,6 V et le courant de cathode étant de 40 mA. REVENDICATIONS 1. Composition fluorescente, caractérisée en ce qu'elle contient de l'oxyda d'indium In203 et au moins un luminophore ou phosphore choisi parmi les composés suivants - phosphore du type oxysulfure de lanthane activé au terbium, - phosphore du type oxysulfure d'yttrium et de lanthane activé au terbium [(Laîx, Yx)2O25:Tb, avec 0 # x l'aluminium E(Znl , Cd )S:Cu, Al, avec O - phosphore du type sulfure de gallium-strontium activé à l'europium CSrGa2S4:Eu2+), - phosphore du type gallate d'aluminium-yttrium activé au cérium [Y3(A1-y,Gay)5O12::Ce, avec 0 # y # 0,5], - phosphore du type silicate de zinc activé au manganèse (Zn2SiO4:Mn), - phosphore du type oxysulfure d'yttrium activé au terbium (Y202S:Tb), - phosphore du type sulfure de zinc activé à l'argent (ZnS:Ag), - phosphore du type oxysulfure d'yttrium activé à l'europium (Y202S:Eu), - phosphore du type oxyde d'yttrium activé à l'europium (Y203:Eu), et - phosphore du type vanadate d'yttrium activé à l'europium (YV04:Eu), ces deux composants de la composition étant présents dans un rapport de mélange en poids compris entre 1:9 et 9:1. 2. Composition selon la revendication 1, caractérisée en ce que ledit phosphore est un phosphore da type oxysulfure de lanthane activé au terbium ou du type oxysulfure d'yttrium et de lanthane activé au terbium [(Laix, YX)2O2S:Tb, avec Ox 3. Composition selon la revendication I, caractérisée en ce que ledit phosphore est un phosphore du type sulfure de cadmium et de zinc activé à l'aluminium et au cuivre [(Zn1-x, Cdx)S:Cu, Ai, avec 0 gallium-strontium activé à l'europium (SrGa2S4:Eu2+). 5. Composition selon la revendication l, caractérisée en ce que ledit phosphore est un phosphore du type gallate d'aluminium-yttrium activé au cérium [Y3(Al1-y, Gay)5O12:Ce, avec O # y # 0,5]. 6. Composition selon la revendication 1, caractérisée en ce que ledit phosphore est un phosphore silicate de zinc activé au manganèse (Zn2SiO4:Mn). 7. Composition selon la revendication 1, caractérisée en ce que ledit phosphore est un phosphore du type oxysulfure d'yttrium activé au terbium (Y2O2S:Tb). 8. Composition selon la revendication l, caractérisée en ce que ledit phosphore est un phosphore du type sulfure de zinc activé à l'argent (ZnS:Ag) 9. Composition selon la revendication l, caractérisée en ce que ledit phosphore est un phosphore du type oxysulfure d'yttrium activé à l'europium (Y202S:Eu). 10. Composition selon la revendication l, caractérisée en ce que ledit phosphore est un phosphore d'oxyde d'yttrium activé à l'europium (Y203:Eu), Il. Composition selon la revendication 1, caractérisée en ce que ledit phosphore est un phosphore du type vanadate d'yttrium activé à europium (YV04:Eu). 12. Composition selon la revendication 1, caractérisée en ce que ledit oxyde d'indium est de l'oxyde d'indium ayant été obtenu par calcination d'un composé d'indium. 13. Composition selon la revendication 1, caractérisé en ce que ledit oxyde d'indium et ledit phosphore sont présents dans un rapport de mélange en poids compris entre 1:4 et 4:1. 14. Dispositif d'affichage fluorescent fonctionnant par excitation par des électrons lents, caractérisé en ce qu'il présente un écran fluorescent consistant en une composition fluorescente selon la revendi cation 1. i5. Dispositif dlafXichage fluorescent selon la -evendXcatior. 14, caractérise en ce que l'écran fluorescent consiste en une Composition fluorescente selon l'une quelconque des revendications 2 à 13. 16. Dispositif d'affichage fluorescent selon la revendication 14 caractérisé en ce qu'il consiste en un tube pour affichage fluorescent consistant en une ancde portant sur une de ses tacet l'écran flt:ozesrens. et en une cathode disposée an face dudit écran fluorescent l'anode. la cathode et l'écran fluorescent se trouvant dans un tube mis sous vide.